(57)【要約】【課題】  高強度、かつ、高導電率の銅合金材、及びそれを用いた銅合金導体の製造方法、並びにその方法により得られた銅合金導体、及びその銅合金導体を用いたケーブル又はトロリー線を提供するものである。【解決手段】  本発明に係る銅合金導体１８の製造方法は、  酸素を0.001〜0.1重量％（10〜1000重量ppm）含む銅母材１１に、Ｉｎ１２を0.1〜0.7重量％の割合で添加して溶解（Ｆ１）を行い、銅合金溶湯１４を形成し、  その銅合金溶湯１４を用いて連続鋳造（Ｆ２）を行うと共に、鋳造材１５の温度を銅合金溶湯１４の融点より少なくとも15℃以上低い温度まで急速冷却し、  その鋳造材１５の温度を900℃以下に調整した状態で、鋳造材１５に、最終圧延温度が500〜600℃となるように調整した複数段の熱間圧延加工（Ｆ３）を行い、圧延材１６を形成するものである。【選択図】  図１
2006028614.tif 000002
【特許請求の範囲】
【請求項１】
酸素を0.001〜0.1重量％（10〜1000重量ppm）含む銅母材に、Ｉｎを0.1〜0.7重量％の割合で含有させたことを特徴とする銅合金材。
【請求項２】
上記Ｉｎの他に、Ｐ又はＢを0.01重量％（100重量ppm）以下の割合で含有させた請求項１記載の銅合金材。
【請求項３】
上記Ｉｎの他に、Ｐ及びＢを合計0.02重量％（200重量ppm）以下の割合で含有させた請求項１記載の銅合金材。
【請求項４】
銅合金溶湯を用いて連続鋳造圧延を行って圧延材を形成し、その圧延材を用いて銅合金導体を製造する方法において、
酸素を0.001〜0.1重量％（10〜1000重量ppm）含む銅母材に、Ｉｎを0.1〜0.7重量％の割合で添加して溶解を行い、銅合金溶湯を形成し、
その銅合金溶湯を用いて連続鋳造を行うと共に、鋳造材の温度を銅合金溶湯の融点より少なくとも15℃以上低い温度まで急速冷却し、
その鋳造材の温度を900℃以下に調整した状態で、鋳造材に、最終圧延温度が500〜600℃となるように調整した複数段の熱間圧延加工を行い、圧延材を形成することを特徴とする銅合金導体の製造方法。
【請求項５】
上記圧延材に、−193〜100℃の温度で、加工度50％以上の冷間加工を行い、銅合金導体を形成する請求項４記載の銅合金導体の製造方法。
【請求項６】
酸素を0.001〜0.1重量％（10〜1000重量ppm）含む銅母材に、Ｉｎを0.1〜0.7重量％の割合で含有させた銅合金材で構成され、結晶組織を構成する結晶粒の平均粒径が100μｍ以下、かつ、結晶組織のマトリックスに、上記Ｉｎの酸化物の80％以上が平均粒径1μｍ以下の微小酸化物として分散していることを特徴とする銅合金導体。
【請求項７】
引張強度が420ＭＰａ以上、かつ、導電率が60％ＩＡＣＳ以上である請求項６記載の銅合金導体。
【請求項８】
引張強度が420ＭＰａ以上、かつ、導電率が75％ＩＡＣＳ以上である請求項６記載の銅合金導体。
【請求項９】
請求項６〜８いずれかに記載の銅合金導体で構成される単線材又は撚線材の周りに、絶縁層を設けたことを特徴とするケーブル。
【請求項１０】
請求項６〜８いずれかに記載の銅合金導体で構成したことを特徴とするトロリー線。
【発明の詳細な説明】
【技術分野】
【０００１】
本発明は、パンタグラフ等を介して電車に給電を行う電車線用銅合金導体（トロリー線）、或いは機器などに用いられるケーブル用銅合金導体を構成する高導電性、高強度の銅合金材及びそれを用いた銅合金導体の製造方法に関するものである。
【背景技術】
【０００２】
電車線用銅合金導体（トロリー線）、或いは機器などに用いられるケーブル用銅合金導体には、導電率が高い硬銅線又は耐摩耗性、耐熱性を有する銅合金材（銅合金線）が使用されている。銅合金材としては、銅母材にＳｎを0.25〜0.35重量％含有させたものが知られており（特許文献１参照）、新幹線、在来線のトロリー線として架線されている。
【０００３】
近年、電車の更なる高速化が進められている。この高速化に対応すべく、トロリー線の架線張力を高めることが求められており、電車線の架線張力は、1.5ｔから2.0ｔ以上に高められる傾向にある。また、電車通過密度（単位長さ当たりの線路を走行する電車の数）が高い線路では、トロリー線の大電流容量化が求められている。
【０００４】
また、機器用ケーブルでは、使用環境を考慮すると、耐屈曲性が良好な導体、つまり、導体の高強度化が求められている。また、機器用ケーブルでは、軽量化、小型化の要求を満足するために、導体の高導電化が求められている。
【０００５】
そこで、これらの要求を満足する導体として、高強度、かつ、高導電性の銅合金導体が求められてきている。
【０００６】
高強度の銅合金導体としては、主に、固溶強化型合金及び析出強化型合金の２つが挙げられる。固溶強化型合金としては、Cu-Ag合金（高濃度銀）、Cu-Sn合金、Cu-Sn-In合金、Cu-Mg合金、Cu-Sn-Mg合金などが挙げられる。また、析出強化型合金としては、Cu-Zr合金、Cu-Cr合金、Cu-Cr-Zr合金などが挙げられる。
【０００７】
【特許文献１】特公昭５９−４３３３２号公報
【発明の開示】
【発明が解決しようとする課題】
【０００８】
固溶強化型合金は、いずれも酸素含有量が10重量ppm（0.001重量％）以下であり、強度と共に伸び特性に優れていることから、トロリー線の母材となる銅合金荒引線を、連続鋳造圧延により、銅合金溶湯から直接製造することができる。
【０００９】
固溶強化型合金を使用した従来のトロリー線の製造方法としては、例えば、Ｓｎを0.4〜0.7重量％含有する銅合金の鋳造材を、700℃以上の温度で熱間圧延して圧延材とする。この圧延材を再度500℃以下の温度で仕上げ圧延し、加熱して荒引線とし、この荒引線を伸線加工してトロリー線を製造する方法がある（特開平６−２４０４２６号公報参照）。
【００１０】
また、他の連続鋳造圧延可能な銅合金として、Cu-O-Sn合金がある。この合金は、マトリックス内部にＳｎが2〜3μｍ以上の晶出物（ＳｎＯ2）として存在しており、強度と伸び特性は、酸素含有量が10重量ppm以下のCu-Sn合金と同等であることが知られている。この合金も、析出強化作用や分散強化作用よりも、固溶強化作用の方が強い合金である。
【００１１】
ところで、固溶強化型合金は、固溶強化元素の含有量を多くするほど強度向上を図ることができる。しかし、それに伴って極端に導電率が低下してしまうので電流容量を大きくすることができず、電車線として適さなくなってしまう。例えば、特開平６−２４０４２６号公報記載の製造方法は、Ｓｎの含有量が0.4〜0.7重量％と多いので、導電率が低くなってしまう。よって、現状のCu-Sn系合金では、高張力架線として必要な強度を有し、かつ、良好な導電率を有する銅合金導体を製造することは困難である。
【００１２】
ここで、高強度かつ高導電率の電車線を得るためには、Ｓｎと共にさらに別の元素を添加することが考えられる。この場合、仕上げ圧延（最終圧延）の温度が低すぎると、圧延時に圧延材の割れが多くなるので、荒引線の外観品質が極端に低下してしまい、延いては電車線の強度が極端に低下するという問題があった。
【００１３】
一方、析出強化型合金は、硬度及び引張強度は非常に高いものの、硬度が高い分、連続鋳造圧延時において、圧延ロールに過大な負荷がかかってしまい、連続鋳造圧延による製造ができない。このため、押出しなどの方法によるバッチ式でしか製造できない。加えて、析出強化型合金は、中間工程において析出強化物を析出させるための熱処理が必要である。よって、析出強化型合金は、連続鋳造圧延で製造可能な固溶強化型合金と比較して、生産性が低く、製造コストが高くなるという問題があった。
【００１４】
つまり、高強度かつ高導電率の銅合金導体を、生産性に優れた連続鋳造圧延法を用いて製造するには、制約と限界があった。
【００１５】
以上の事情を考慮して創案された本発明の目的は、高強度、かつ、高導電率の銅合金材、及びそれを用いた銅合金導体の製造方法、並びにその方法により得られた銅合金導体、及びその銅合金導体を用いたケーブル又はトロリー線を提供することにある。
【課題を解決するための手段】
【００１６】
上記目的を達成すべく本発明に係る銅合金材は、酸素を0.001〜0.1重量％（10〜1000重量ppm）含む銅母材に、Ｉｎを0.1〜0.7重量％の割合で含有させたものである。
【００１７】
ここで、Ｉｎの他に、Ｐ又はＢを0.01重量％（100重量ppm）以下の割合で含有させてもよい。
【００１８】
また、Ｉｎの他に、Ｐ及びＢを合計0.02重量％（200重量ppm）以下の割合で含有させてもよい。
【００１９】
一方、本発明に係る銅合金導体の製造方法は、銅合金溶湯を用いて連続鋳造圧延を行って圧延材を形成し、その圧延材を用いて銅合金導体を製造する方法において、
酸素を0.001〜0.1重量％（10〜1000重量ppm）含む銅母材に、Ｉｎを0.1〜0.7重量％の割合で添加して溶解を行い、銅合金溶湯を形成し、
その銅合金溶湯を用いて連続鋳造を行うと共に、鋳造材の温度を銅合金溶湯の融点より少なくとも15℃以上低い温度まで急速冷却し、
その鋳造材の温度を900℃以下に調整した状態で、鋳造材に、最終圧延温度が500〜600℃となるように調整した複数段の熱間圧延加工を行い、圧延材を形成するものである。
【００２０】
ここで、圧延材に、−193〜100℃の温度で、加工度50％以上の冷間加工を行い、銅合金導体を形成することが好ましい。
【発明の効果】
【００２１】
本発明によれば、高強度、かつ、高導電率の銅合金導体を、良好な生産性で得ることができるという優れた効果を発揮する。
【発明を実施するための最良の形態】
【００２２】
以下、本発明の好適一実施の形態を添付図面に基づいて説明する。
【００２３】
本発明の好適一実施の形態に係る銅合金導体の製造工程を示すフローチャートを図１に示す。
【００２４】
図１に示すように、本実施の形態に係る銅合金導体１８の製造方法は、
銅母材１１にＩｎ１２を添加して溶解し、銅合金溶湯１４を形成する溶解工程（Ｆ１）と、
その銅合金溶湯１４を鋳造して鋳造材１５を形成する鋳造工程（Ｆ２）と、
その鋳造材１５に複数段（多段）の熱間圧延加工を施して圧延材１６を形成する熱間圧延工程（Ｆ３）と、
その圧延材１６を洗浄し、巻取って荒引線１７とする洗浄・巻取り工程（Ｆ４）と、
その巻取った荒引線１７を送り出し、その荒引線１７に冷間加工を施して銅合金導体１８を形成する冷間（伸線）加工工程（Ｆ５）とを、
含むものである。
【００２５】
銅合金導体１８は、その後用途に応じた所望形状の線材、条材（板材）などに加工される。溶解工程（Ｆ１）から洗浄・巻取り工程（Ｆ４）までは、既存又は慣用の連続鋳造圧延設備（ＳＣＲ連続鋳造機）を適用することができる。また、冷間加工工程（Ｆ５）は、既存又は慣用の冷間加工装置を適用することができる。
【００２６】
銅合金導体１８の製造方法をより詳細に説明すると、先ず、溶解工程（Ｆ１）において、酸素を0.001〜0.1重量％（10〜1000重量ppm）含む銅母材１１に、Ｉｎ１２を0.1〜0.7重量％、好ましくは0.2〜0.6重量％、より好ましくは0.3〜0.5重量％の割合で添加して溶解を行うことで、銅合金溶湯１４が形成される。Ｉｎ１２は酸化され、最終的に得られる銅合金導体１８の結晶組織内にＩｎ酸化物（Ｉｎ2Ｏ3）として生成、分散される。Ｉｎ酸化物の大半（８０％以上）は、平均粒径が1μｍ以下の微小酸化物である。銅母材１１は、不可避的不純物を含んでいてもよい。
【００２７】
ここで、Ｉｎ１２の含有量が0.1重量％未満では、本実施の形態に係る製造方法を適用しても、銅合金導体１８の強度向上効果は認められない。また、Ｉｎ１２の含有量が0.7重量％を超えると、鋳造材１５の硬度が高くなり、圧延加工時の変形抵抗が高くなるので、圧延ロールに対する負荷が極端に大きくなってしまい、製品化が困難となってしまう。さらに、Ｉｎ１２の含有量が0.1〜0.7重量％の範囲において、Ｉｎの含有量が多くなるに従って、導電率は徐々に低下する。
【００２８】
したがって、本実施の形態では、Ｉｎ１２の含有量を0.1〜0.7重量％の範囲で適切に調整することにより、［実施例］において後述するように、銅合金導体１８の引張強度を420ＭＰａ以上に向上させると共に導電率を60〜95％ＩＡＣＳ、好ましくは75〜95％ＩＡＣＳ、より好ましくは83〜95％ＩＡＣＳの範囲で自在に調整することが可能である。
【００２９】
Ｉｎ１２の含有量が多くなると、熱間圧延工程（Ｆ３）における熱間圧延加工時に、圧延材１６の表面傷が多くなる傾向にある。よって、Ｉｎ１２の含有量が多い場合（例えば0.5重量％以上の場合）には、圧延材１６の表面傷を減少させるべく、銅母材１１に、Ｉｎ１２と共に、さらにＰを添加してもよい。Ｐは0.01重量％（100重量ppm）以下の割合で含有させる。Ｐの含有量が2重量ppm未満だと、銅線表面傷を低減させる効果はあまり認められず、Ｐの含有量が100重量ppmを超えると、銅合金導体１８の導電率が低下してしまう。
【００３０】
また、Ｉｎ１２の含有量が多くなると、鋳造工程（Ｆ２）後における鋳造材１５の結晶粒がやや大きくなる傾向（延いては銅合金導体１８の強度がやや低下する傾向）にある。よって、Ｉｎ１２の含有量が多い場合（例えば0.5重量％以上の場合）には、鋳造材１５の結晶粒を微細にするべく、銅母材１１に、Ｉｎ１２と共に、さらにＢを添加してもよい。Ｂは0.01重量％（100重量ppm）以下の割合で含有させる。Ｂの含有量が2重量ppm未満だと、結晶粒を微細にする効果（延いては銅合金導体１８の強度向上効果）はあまり認められず、Ｂの含有量が100重量ppmを超えると、銅合金導体１８の導電率が低下してしまう。
【００３１】
さらに、Ｐ及びＢの両方を、合計0.02重量％（200重量ppm）以下の割合で含ませてもよい。
【００３２】
また、銅母材１１の酸素含有量が0.001〜0.1重量％（10〜1000重量ppm）の範囲において、酸素含有量が多くなるに従って、引張強度、導電率共に徐々に向上する。
【００３３】
次に、鋳造工程（Ｆ２）において、前工程で得られた銅合金溶湯１４は、ＳＣＲ方式の連続鋳造圧延に供される。具体的には、ＳＣＲ連続鋳造の通常の鋳造温度（1120〜1200℃）よりも低い温度（1100〜1150℃）で鋳造を行うと共に、鋳型（銅鋳型）を強制水冷する。これにより、鋳造材１５が、銅合金溶湯１４の凝固温度より少なくとも１５℃以上低い温度まで急速冷却される。
【００３４】
これらの鋳造処理及び急冷処理によって、鋳造材１５中に晶出（又は析出）する酸化物のサイズ、及び鋳造材１５の結晶粒サイズが、通常の鋳造温度で鋳造を行う場合又は鋳造材１５を［銅合金溶湯１４の凝固温度−15℃］を超える温度までしか冷却しない場合と比較して、それぞれ小さくなる。
【００３５】
次に、熱間圧延工程（Ｆ３）において、連続鋳造圧延における通常の熱間圧延温度よりも50〜100℃低い温度、すなわち鋳造材１５の温度を900℃以下、好ましくは750〜900℃に調整した状態で、鋳造材１５に、熱間圧延が多段に施される。最終圧延時において、500〜600℃の圧延温度で熱間圧延加工を施し、圧延材１６が形成される。最終圧延温度が、500℃未満だと、圧延加工時に表面傷が多く発生してしまい、表面品質の低下を招き、また、600℃を超えると、結晶組織が従来と同レベルの粗大組織となってしまう。ここで、最終圧延温度が500〜600℃の範囲において、最終圧延温度が高くなるに従って、引張強度は徐々に低下するが、導電率は徐々に向上する。
【００３６】
この熱間圧延により、前工程で晶出（又は析出）した比較的小サイズの酸化物が分断され、酸化物のサイズが更に小さくなる。また、本実施の形態に係る製造方法における熱間圧延は、通常の熱間圧延よりも低温で行うものであるため、圧延時に導入された転位が再配列し、結晶粒内に微小な亜粒界が形成される。亜粒界は、結晶粒内に存在する方位が少し異なる複数の結晶間の境界である。
【００３７】
次に、洗浄・巻取り工程（Ｆ４）において、圧延材１６を洗浄し、巻取りを行い、荒引線１７とされる。巻取った荒引線１７の線径は、例えば、8〜40ｍｍ、好ましくは30ｍｍ以下とされる。例えば、トロリー線における荒引線１７の線径は、22〜30ｍｍとされる。
【００３８】
最後に、冷間加工工程（Ｆ５）において、巻取った荒引線１７を送り出し、その荒引線１７に、−193℃（液体窒素温度）〜100℃、好ましくは−193〜25℃以下の温度で冷間加工（伸線加工）を行う。これによって、銅合金導体１８が形成される。ここで、連続伸線時の加工熱が銅合金導体１８に及ぼす影響（強度低下など）を少なくするため、引抜きダイスなどの冷間加工装置の冷却を行い、線材温度が100℃以下、好ましくは25℃以下となるように調整を行う。また、銅合金導体１８の強度を向上させるためには、熱間圧延加工における加工度を高めて圧延材１６、つまり荒引線１７の強度を十分に向上させておくことが必要である他に、冷間加工における加工度を50％以上とすることが必要である。ここで、加工度が50％未満だと420ＭＰａを超える引張強度が得られない。
【００３９】
得られた銅合金導体１８は、その後用途に応じた所望形状、例えば、電車線（トロリー線）に形成される。電車線の断面積は、例えば、110〜170ｍｍ2とされる。
【００４０】
次に、本実施の形態の作用を説明する。
【００４１】
従来の銅合金導体は、結晶組織が粗大であった。また、Ｓｎなどの酸化物は、平均粒径（又は長さ）が１μｍを超える粗大酸化物であった。これらの結果、従来の銅合金導体は、引張強度があまり十分ではなかった。
【００４２】
これに対して、本実施の形態に係る銅合金導体１８の製造方法においては、銅母材１１に、Ｉｎ１２を0.1〜0.7重量％の割合で添加して銅合金溶湯１４を形成し、その銅合金溶湯１４を用い、低温で連続鋳造（鋳造温度が1100〜1150℃）、低温圧延加工（最終圧延温度が500〜600℃）、及び加工熱が作用しないように100℃以下に温度調節した冷間加工を行い、銅合金導体１８を製造している。
【００４３】
これらによって、本実施の形態に係る銅合金導体１８は、従来の銅合金導体と比較して結晶組織が微細となる。つまり、銅合金導体１８の結晶粒の平均粒径は、従来の銅合金導体の結晶粒の平均粒径と比較して小さくなり、100μｍ以下となる。また、銅合金導体１８のマトリックスには、Ｉｎ１２の酸化物が分散しており、その酸化物の８０％以上は平均粒径が1μｍ以下の微小酸化物である。
【００４４】
このマトリックスに分散した微小酸化物によって、鋳造材１５が有する熱（顕熱）により、結晶や結晶粒界が移動するのが抑制される。その結果、熱間圧延時における各結晶粒の成長が抑制されるため、圧延材１６の結晶組織が微細となる。
【００４５】
以上より、本実施の形態に係る銅合金導体１８の強化は、結晶粒の微細化による銅合金導体マトリックスの強度向上と、マトリックスに微小酸化物を分散させたことによる分散強化とによるものであり、特開平6-240426号公報などに記載されたＳｎの固溶強化だけによる強化と比較して、導電率低下の割合も低く抑えることができる。よって、本実施の形態に係る製造方法によれば、導電率の大幅な低下を招くことなく、高い引張強度を有する銅合金導体１８を得ることができる。つまり、後述の［実施例］で述べるように、60％ＩＡＣＳ以上の高い導電率を有し、かつ、高張力架線で必要とされる420ＭＰａ以上の高い強度（引張強度）を有する銅合金導体１８（トロリー線）を得ることができる。
【００４６】
また、本実施の形態に係る製造方法は、既存あるいは慣用の連続鋳造圧延設備や冷間加工装置を使用することができるので、新規の設備投資を必要とせず、高導電率、高強度の銅合金導体１８を低コストで製造することができる。
【００４７】
また、本実施の形態に係る製造方法により得られた銅合金導体１８を用いて、単線材又は撚線材を形成し、その単線材又は撚線材の周りに、絶縁層を設けることで、高導電率、高強度の機器用ケーブル（配線材、給電材）を得ることができる。
【００４８】
以上、本発明は、上述した実施の形態に限定されるものではなく、他にも種々のものが想定されることは言うまでもない。
【００４９】
次に、本発明について、実施例に基づいて説明するが、本発明はこの実施例に限定されるものではない。
【実施例】
【００５０】
銅母材に添加する添加元素の種類及び量、熱間圧延加工の最終圧延温度などを変え、直径φが２３ｍｍの銅合金導体（電車線用銅合金荒引線）を作製した。銅合金導体は、本発明に係る銅合金導体の製造方法を用いて製造した。
【００５１】
（実施例１〜３）
酸素を10重量ppm含む各銅母材に、Ｉｎをそれぞれ0.3，0.4，0.6重量％の割合で含有させた銅合金材を用い、銅合金導体を作製した。最終圧延温度はいずれも560℃とした。
【００５２】
（実施例４〜６）
酸素の含有量が350重量ppmである以外は、実施例１〜３と同様にして銅合金導体を作製した。最終圧延温度はいずれも560℃とした。
【００５３】
（実施例７〜９）
酸素の含有量が500重量ppmである以外は、実施例１〜３と同様にして銅合金導体を作製した。最終圧延温度はいずれも560℃とした。
【００５４】
（実施例１０）
酸素を350重量ppm含む銅母材に、Ｉｎを0.6重量％、かつ、Ｐを0.0050重量％の割合で含有させた銅合金材を用い、銅合金導体を作製した。最終圧延温度は560℃とした。
【００５５】
（実施例１１）
酸素を350重量ppm含む銅母材に、Ｉｎを0.6重量％、かつ、Ｂを0.0050重量％の割合で含有させた銅合金材を用い、銅合金導体を作製した。最終圧延温度は560℃とした。
【００５６】
（従来例１〜３）
酸素を350重量ppm含む各銅母材に、Ｓｎを0.3重量％ずつの割合で含有させた銅合金材を用い、銅合金導体を作製した。最終圧延温度は、それぞれ650℃，600℃，560℃とした。
【００５７】
（従来例４）
酸素を10重量ppm含む銅母材に、Ｓｎを0.3重量％の割合で含有させた銅合金材を用い、銅合金導体を作製した。最終圧延温度は560℃とした。
【００５８】
（従来例５）
酸素を500重量ppm含む銅母材に、Ｓｎを0.3重量％の割合で含有させた銅合金材を用い、銅合金導体を作製した。最終圧延温度は560℃とした。
【００５９】
実施例１〜１１及び従来例１〜５の銅合金導体の製造条件（酸素含有量、添加元素の種類及び含有量、最終圧延温度）を表１に示す。
【００６０】
【表１】
2006028614.tif 000003
【００６１】
次に、実施例１〜１１及び従来例１〜５の銅合金導体を用い、断面積が170ｍｍ2のトロリー線をそれぞれ作製した。各トロリー線の引張強度（ＭＰａ）、導電率（％ＩＡＣＳ）、酸化物の割合、結晶粒サイズ、表面品質、及び熱間圧延性を表２に示す。
【００６２】
ここで、酸化物の割合については、平均粒径が1μｍ以下の酸化物の割合が80％以上のものを○、80％未満のものを×とした。
【００６３】
結晶粒サイズについては、従来例１の銅合金導体を用いたトロリー線における結晶粒の平均粒径を1.0とした時、結晶粒のサイズが0.5未満のものを○、0.5〜1.0のものを×とした。
【００６４】
表面品質については、熱間圧延後の表面傷が、少ないものを○、多いものを×とした。
【００６５】
熱間圧延性については、熱間圧延性が良好なものを○、悪いものを×とした。
【００６６】
【表２】
2006028614.tif 000004
【００６７】
表２に示すように、実施例１〜１１の各銅合金導体を用いて作製した各トロリー線は、いずれも420ＭＰａ以上の引張強度、及び60％ＩＡＣＳ以上の導電率を有していた。また、各トロリー線は、平均粒径1μｍ以下の酸化物の割合がいずれも80％以上であり、結晶粒内には亜粒界が観察され、結晶粒のサイズは0.5未満であった。さらに、各トロリー線は、いずれも、表面傷が少なく、表面品質は良好であり、熱間圧延性も良好であった。
【００６８】
また、実施例１〜３，４〜５，７〜９の各銅合金導体を用いて作製した各トロリー線を比較した結果、Ｉｎの含有量が多くなるに従って、引張強度は向上するが、導電率は低下することがわかった。実施例６，１０の各銅合金導体を用いて作製した各トロリー線を比較した結果、Ｐを添加した実施例１０の方が、表面品質がより良好であった。実施例６，１１の各銅合金導体を用いて作製した各トロリー線を比較した結果、Ｂを添加した実施例１１の方が、若干ではあるが引張強度が高くなった。
【００６９】
これに対して、従来例１〜５の各銅合金導体を用いて作製した各トロリー線は、銅母材に添加した元素がＩｎではなくＳｎであるため、微小酸化物の割合が少なく、かつ、大きな結晶粒しか得られなかった。また、導電率はいずれも75％ＩＡＣＳ以上であり、良好であるものの、引張強度はいずれも420ＭＰａ未満であった。
【００７０】
また、従来例１〜３の各銅合金導体を用いて作製した各トロリー線を比較した結果、最終圧延温度が低くなるに従って、引張強度は向上するが、導電率は低下することがわかった。従来例４，３，５の各銅合金導体を用いて作製した各トロリー線を比較した結果、酸素の含有量が多くなるに従って、引張強度、導電率共に向上することがわかった。
【図面の簡単な説明】
【００７１】
【図１】本発明の好適一実施の形態に係る銅合金導体の製造工程を示すフローチャートである。
【符号の説明】
【００７２】
１１  銅母材
１２  Ｉｎ
１４  銅合金溶湯
１５  鋳造材
１６  圧延材
１８  銅合金導体
Ｆ１  溶解工程
Ｆ２  鋳造工程
Ｆ３  熱間圧延工程
【図１】
2006028614.tif 000005